(57)【要約】      （修正有）【課題】自動車用多層消音トリム部品を最適化し、特に、この部品の全体的な音響性能を更に最適化する。【解決手段】消音のための自動車用多層トリム部品であって、少なくとも２つの繊維層１０，３０と、少なくとも２つの繊維層間の少なくとも１つの通気性中間フィルム層２０とを備え、全ての層が変化した厚みを有しており、少なくとも厚みが４〜１２．５ｍｍである領域、又は少なくとも全体密度が２５０ｋｇ／ｍ３を超える領域では、全気流抵抗（ＡＦＲoverall）と全体密度ρとの関係が、１５００＜ＡＦＲoverall−１０ρ＜３８００（ＡＦＲoverallの単位はＮｓｍ−３、及びρの単位はｋｇ／ｍ３）であることを特徴とする、消音のための自動車用多層トリム部品。【選択図】図１
2020183227.tif 000002
【特許請求の範囲】
【請求項１】
少なくとも２つの繊維層と、前記少なくとも２つの繊維層の間に位置する少なくとも１つの通気性中間フィルム層とを備え、全ての層が一緒になって変化した厚みを有している消音のための自動車用多層トリム部品であって、少なくとも、厚みが４〜１２．５ｍｍである領域において、全気流抵抗（ＡＦＲoverall）と全体密度ρとが、次の関係を有する、消音のための自動車用多層トリム部品：
１５００＜ＡＦＲoverall−１０ρ＜３８００
（式中、ＡＦＲoverallの単位はＮｓｍ−３であり、かつρの単位はｋｇ／ｍ３である）。
【請求項２】
少なくとも２つの繊維層と、前記少なくとも２つの繊維層の間に位置する少なくとも１つの通気性中間フィルム層とを備え、全ての層が一緒になって変化した厚みを有している消音のための自動車用多層トリム部品であって、少なくとも、全体密度が２５０ｋｇ／ｍ３を超える領域では、全気流抵抗（ＡＦＲoverall）と全体密度ρとが、次の関係を有する、消音のための自動車用多層トリム部品：
１５００＜ＡＦＲoverall−１０ρ＜３８００
（式中、ＡＦＲoverallの単位はＮｓｍ−３であり、かつρの単位はｋｇ／ｍ３である）。
【請求項３】
前記上部層と前記中間層とを合わせた気流抵抗が、その多層の全ＡＦＲの少なくとも５５％に相当する、好ましくはその多層の全ＡＦＲの６５％〜８０％に相当する、請求項１又は２に記載の自動車用トリム部品。
【請求項４】
前記中間フィルム層のＡＦＲが、前記少なくとも２つの繊維層のＡＦＲよりも高い、請求項１〜３のいずれか一項に記載の自動車用トリム部品。
【請求項５】
前記繊維層のうちの少なくとも１つが、１０〜４０重量％のバインダ繊維と、１０〜７０重量％のリサイクル繊維と、１０〜７０重量％の自己捲縮繊維とからなる繊維の混合物を含み、これらの繊維の合計量が１００重量％まで加えられる、請求項１〜４のいずれか一項に記載の自動車用トリム部品。
【請求項６】
前記繊維層のうちの少なくとも１つが、１０〜４０重量％のバインダ繊維と、１０〜７０重量％のリサイクル繊維とからなる繊維の混合物を含み、これらの繊維の合計量が１００重量％まで加えられる、請求項１〜４のいずれか一項に記載の自動車用トリム部品。
【請求項７】
前記繊維層のうちの少なくとも１つが、１０〜４０重量％のバインダ繊維と、１０〜７０重量％のリサイクル繊維と、１０〜７０重量％の合成繊維とからなる繊維の混合物を含み、これらの繊維の合計量が１００重量％まで加えられる、請求項１〜４のいずれか一項に記載の自動車用トリム部品。
【請求項８】
前記通気性中間フィルム層が、単層フィルム又は多層フィルムのうちの１つである、請求項１〜７のいずれか一項に記載の多層音響トリム部品。
【請求項９】
前記フィルムが、アセテートの共重合体若しくは重合体、例えばエチレン酢酸ビニル（ＥＶＡ）；アクリレートの共重合体、例えば例えばエチレンアクリル酸（ＥＡＡ）；ポリオレフィン、例えばポリエチレン（ＰＥ）系重合体、例えば低密度ポリエチレン（ＬＤＰＥ）、直鎖状低密度ポリエチレン（ＬＬＤＰＥ）若しくはメタロセン直鎖状低密度ポリエチレン（ｍＬＬＤＰＥ）又はその誘導体のポリマーの少なくとも１つを用いて製造されるか、又は多層フィルムである、好ましくは少なくとも１つの面に接着性ＥＡＡ層が被覆したポリエチレン系共重合体フィルムの組合せである、請求項８に記載の多層音響トリム部品。
【請求項１０】
前記フィルムが、不織布スクリム、ホットメルト層、接着ウェブ、又は接着層のうちの１つに置き換えられている、請求項１〜９のいずれか一項に記載の多層音響トリム部品。
【請求項１１】
前記バインダ繊維が、次うちの少なくとも１つの材料を用いて製造される、モノコンポーネント繊維又はバイコンポーネント繊維のうちの１つである、請求項１〜１０のいずれか一項に記載の多層音響トリム部品：ポリエステル、特にポリエチレンテレフタレート；ポリオレフィン、特にポリプロピレン若しくはポリエチレン；ポリ乳酸（ＰＬＡ）；又はポリアミド（ＰＡ）。
【請求項１２】
前記リサイクル繊維が、再生綿、再生合成繊維、再生ポリエステル繊維、再生天然繊維、又は合成繊維と再生天然繊維との混合のうちの１つである、請求項１〜１１のいずれか一項に記載の多層音響トリム部品。
【請求項１３】
前記自己捲縮繊維又は前記合成繊維が、ポリアミド（ナイロン）、好ましくはポリアミド６若しくはポリアミド６．６；ポリエステル及び／又はその共重合体、好ましくはポリエチレンテレフタレート若しくはポリブチレンテレフタレート；又は、ポリオレフィン、好ましくはポリプロピレン若しくはポリエチレンの少なくとも１つを用いて製造されるか、ポリマー又はその共重合体、好ましくはポリエチレンテレフタレートとその共重合体で構成される、請求項１〜１２のいずれか一項に記載の多層音響トリム部品：
【請求項１４】
前記自己捲縮繊維が、少なくとも２つの面から構成される複合繊維であり、前記少なくとも２つの面は、それらの間に、ランダムな三次元形態において前記繊維の固有の自己捲縮を誘導する相違を有している、請求項１〜１３のいずれか一項に記載の多層音響トリム部品。
【請求項１５】
被覆スクリム層、音響スクリム層、装飾上部層、例えばタフテッドカーペット層又は不織布カーペット層のうちの少なくとも１つをさらに備える、請求項１〜１４のいずれか一項に記載の多層音響トリム部品。
【請求項１６】
内装トリム部品、例えばインナーダッシュとして、内装フロアシステムの一部として、又はインナーホイールハウスライニングとして、又は音響被覆材として、又はエンジンベイトリム部品、例えばボンネットライナー若しくはアウターダッシュとしての、請求項１〜１５のいずれか一項に記載の多層音響トリム部品の使用。
【発明の詳細な説明】
【技術分野】
【０００１】
本発明は、車両用の多層消音トリム部品(multilayer sound attenuating trim part)に関し、具体的には、車両の内装用、例えばインナーダッシュ(inner dash) 用若しくはフロアカバーの一部用のトリム部品若しくは被覆材(cladding)、又は車両の外装用のトリム部品若しくは被覆材、例えばエンジンベイ領域のトリム部品若しくは被覆材としての又はアンダーボデートリム構成要素の一部としての車両の外装用のトリム部品若しくは被覆材に関し、並びにこのようなトリム部品を製造する方法にも関する。
【背景技術】
【０００２】
消音は、自動車の設計において重要な要素である。消音のために、バネ質量音響系 (mass spring acoustic systems)並びに単層及び多層吸収系において、繊維材料が用いられている。
【０００３】
所定の用途における特定の遮音材料(sound insulating material)の選択は、その消音性能だけでなく、他の考慮事項によっても決定される。これらには、コスト、重量、厚み、耐火性などが含まれる。周知の消音材料としては、フェルト、発泡体、圧縮繊維フェルト材料、グラスウール又はロックウール、及び再生材料を含む再生布が挙げられる。
【０００４】
例えば、米国特許第５２９８６９４号には、メルトブローンマイクロファイバーと捲縮かさ高繊維(crimped bulking fibers)とを約４０：６０〜約９５：５の重量比で含み、吸収層として用いられる遮音ウェブが開示されている。開示されている捲縮かさ高繊維は、機械捲縮繊維又は熱捲縮繊維である。これらの種類の捲縮は、主に、繊維材料のフェルト層の製造工程を支援するのに用いられているが、使用時の製品の性能に対して持続効果を有していない。
【０００５】
欧州特許出願公開第９３４１８０号には、多層音響トリム部品であって、少なくとも２つの層を備え、総気流抵抗がＲｔ＝５００Ｎｓｍ−３〜Ｒｔ＝２５００Ｎｓｍ−３であり、面積重量が０．３ｋｇ／ｍ２〜２．０ｋｇ／ｍ２である微細多孔質硬質層を形成するように上部層が圧縮された多層音響トリム部品が開示されている。
【０００６】
この特許文献及び類似する特許に記載の部品、並びに自動車に見られる部品では、各層は、通常、ともに形成されて全体的な多層構造を得るようになっている。多層の一部である層を製造する方法の一つは、層の面積重量（単位面積当たりの質量）が一定であるように、繊維を分布させることである。この場合において、形成工程によって層が互いの上にともに載置されると、多層の総面積重量は、依然として、一定であるが、多層の全体密度（overall density）は位置毎に変化する。具体的には、層が圧縮され部品の厚みが小さな領域の全体密度は、層が圧縮されずに厚みが大きな空間を充填する領域の全体密度よりも高い。このような理由により、この種類の部品では、多層の高い全体密度は通常、小さな厚みに関係し、また、多層の低い全体密度は通常、大きな厚みに関係している。
【発明の概要】
【発明が解決しようとする課題】
【０００７】
本分野の技術水準を構成する部品の総面積の最大３０％は、このような部品の吸音に寄与していないと推定されており、これは小さな厚みにおいて密度の高い局所領域が、この部品のそれらの領域において空気に対しほぼ不浸透性の製品となるためである。
【０００８】
３０％の弱い面積の推定は、一般的な装填空間、すなわち音響部品が車両内に充填する有効な容積の分析によるものである。このような部品では、厚みの範囲は、通常、５〜６０ｍｍであるが、厚み分布及び極値は、種々の自動車と部品との間で変化させることができる。吸収型の大部分にある一般的なダッシュ音響部品では、見いだされる厚み分布はおおよそであり、次のとおりである。
７．５ｍｍ未満の厚み分布が１９％、
７．５〜１２．５ｍｍの厚み分布が２７％、
１２．５〜１７．５ｍｍの厚み分布が１６％、
１７．５〜２２．５ｍｍの厚み分布が１３％、
２２．５〜２７．５ｍｍの厚み分布が２０％、及び、
２７．５ｍｍ超の厚み分布が５％。
【０００９】
これらのデータは、１２．５ｍｍ未満の厚みが、部品の総面積に大きな影響を及ぼしていることを示している（約４５％）。これらの領域において、材料は極度に圧縮され、このことは、特に約８ｍｍ未満の厚みでは、音響性能に対して悪い影響を及ぼしている。これらの厚みが小さな領域の部品の位置は、縁及び切欠きの周辺にあるため、あまり重要でないが、４５％の十分な部分は性能に大きく寄与している。これらの考察により、一般的な部品の面積のおよそ３０％が、全体的な性能において特に重要であるという特徴を有していると推定される。
【００１０】
別の重要な問題は、現在用いられている繊維材料が、低い密度において、部品の厚みの要求に対処するのに十分な厚みを実現できないことである。このため、部品の総重量の増加を犠牲にしてでも、必要な厚みを得るために重量が加えられる。そして、重量を加えることにより、材料が強く圧縮されている厚みが小さな領域の音響性能に対して、悪影響を及ぼす。利用可能な装填空間は比較的限られ、部品の性能に影響を及ぼすだけでなく、さらに、重量の増加は、これらの領域において更に多くの性能も制限する。全体として、現在用いられている材料、及びまさに記載した問題により、面積の最大およそ３０％は、その全体的な音響性に、最小限で寄与するか又は寄与していない。
【００１１】
したがって、本発明の目的は、技術水準の多層吸収製品を更に最適化すること、具体的には、部品の全体的な音響性能を更に最適化することである。
【課題を解決するための手段】
【００１２】
この目的は、消音のための自動車用多層トリム部品であって、少なくとも２つの繊維層と、少なくとも２つの繊維層間の少なくとも１つの通気性中間フィルム層と、を備え、請求項１又は２の特徴を有する自動車用多層トリム部品によって達成される。具体的には、全ての層が変化した厚み（a variable thickness）を有しており、少なくとも、厚みが４〜１２．５ｍｍである領域では、全気流抵抗（ＡＦＲoverall）と全体密度ρとの関係が、１５００＜ＡＦＲoverall−１０ρ＜３８００（ＡＦＲoverallの単位はＮｓｍ−３、及びρの単位はｋｇ／ｍ３）であるか、又は、少なくとも、全体密度が２５０ｋｇ／ｍ３を超える領域では、全気流抵抗（ＡＦＲoverall）と全体密度ρとの関係が、１５００＜ＡＦＲoverall−１０ρ＜３８００（ＡＦＲoverallの単位はＮｓｍ−３、及びρの単位はｋｇ／ｍ３）であることを特徴とする。
【００１３】
ＡＦＲoverall＝１０×ρ＋１５００とＡＦＲoverall＝１０×ρ＋３８００との関係はそれぞれ、全体密度の関数としての全ＡＦＲの最適値の、最小値及び最大値を表す。三次元（３Ｄ）多層部品の最適全ＡＦＲは、これらの２つの境界間にある。
【００１４】
本分野の技術水準の部品サンプルでは、全ＡＦＲが全体密度とともに増加し、およそ２２０ｋｇ／ｍ３であると推定され一定値を超えた場合に、多層は本質的に密になる（８０００Ｎ．ｓ．ｍ−３を超えるＡＦＲ測定値）。本発明に係るサンプルでは、多層は、高い密度でも密になっておらず、このため、最適な音響性能が保証される。
【００１５】
本分野の技術水準の部品サンプルでは、全ＡＦＲは、全ＡＦＲと全体密度との所定の関係内の限られた密度範囲に適合するにすぎないが、本発明に係る部品のサンプルは、全範囲の密度にわたって、具体的には２００ｋｇ／ｍ３を超える全体密度、より好ましくは２３０ｋｇ／ｍ３を超える全体密度、ただし５００ｋｇ／ｍ３以下の全体密度に適合する。このことは、少なくとも、４ｍｍ〜１２ｍｍの厚みを有する部品の領域では、全ＡＦＲが規定された範囲内に入り、そして、このような領域が部品の全体的な音響性能に寄与することを意味する。
【００１６】
驚くべきことに、全気流抵抗と全体密度との関係をこの範囲内に維持することによって、少なくとも４〜１２ｍｍ、好ましくは少なくとも４〜１０ｍｍの厚みで、部品のほぼ全体的な厚みプロファイルにわたって音響性能が最適化された、三次元形状の部品を得ることが可能である。このようにすることによって、４ｍｍを超える厚みを有する領域は、車両の消音に寄与し、さらに自動車用多層吸収部品の音響性能を最適化する。少なくとも４〜１２．５ｍｍ、好ましくは少なくとも４〜１０ｍｍの厚みの範囲では、通常には、これらの領域においては緻密であるか又はほぼ緻密であり、部品の全体的な音響性能に実質的にもはや寄与していないため、これは現在用いられている材料及び技術に対する改良である。
【００１７】
加えて、低い全体密度において、例えば２０〜３０ｍｍの厚みの範囲を有する領域で、全ＡＦＲは、全体的な音響性能を更に最適化するのに規定されている最小最適値の範囲内に入らない。
【００１８】
部品の特定部分の全体密度ρ（単位はｋｇ／ｍ３）は、その部分の全容積で割った同じ部分の総質量と定義される。総質量は種々の層の質量を合わせたものであり、全容積は種々の層の容積を合わせたものである。
【００１９】
全体密度は部品の局所領域について算出され、ここで全気流抵抗が測定される。部品の局所領域は層の方向に対して垂直に切断され、部品の特定部分が得られ、その全体密度が測定される。
【００２０】
特許請求の範囲に記載されて特定されている、密度と気流抵抗との関係は、領域に関連するため、種々の位置の組み合わせは、正しくないデータセットを生じる場合がある。
【００２１】
全気流抵抗（ＡＦＲ）は、トリム部品の局所領域において測定されるＡＦＲである。当業者であれば、１つの点のレベルではなく領域の密度及びＡＦＲを測定するとき、特定の小さな領域にわたって平均するとともに、開示されている本発明の教示内容に従うことは明らかである。ＡＦＲは、直接気流法（方法Ａ）を用い、ＩＳＯ９０５３に従って測定される。
【００２２】
部品の一般的な形状及び用いられる材料によって、全体密度と全ＡＦＲはともに、部品表面にわたって変化していてもよい。これらの量を測定する最小領域を規定するために、ＩＳＯ９０５３は、用いる必要がある９５ｍｍの径の最小円形領域を規定している。ただし、場合によっては、三次元形状の部品が特に注目されるため、必要に応じて、ＡＲＦを測定する器具が、部品のこのような局所領域に適切な気流を提供するように構成されているという条件で、当業者は、標準範囲から外れて、径が７５ｍｍ以上の小さな円形領域のサンプルを測定することができる。このようなサンプルでは、サンプル表面にわたる厚みの変化は、およそ２０％の範囲内に維持されることが推奨される。例えば、厚みが５ｍｍで４〜６ｍｍの局所的な偏差である（そしてこの範囲外ではない）サンプル、又は厚みが１０ｍｍで８〜１２ｍｍの局所的な偏差である（そしてこの範囲外ではない）サンプルを測定することは許容され得る。このほかに、部品の形状により、例えば完全な平面性を欠いていることにより、そして、材料の可変性により、測定値は意味がなくなる。例えば、ＡＦＲは、サンプルの平均厚みと比較して厚みが小さいサンプルの限られた領域に関連し、このため、完全なサンプルを表すものではない。
【００２３】
部品の局所領域から採取される同一のサンプルは、ＡＦＲ及び密度の測定に用いられる。
【００２４】
通気性は、簡潔にするため、８０００Ｎ．ｓ．ｍ−３以下の気流抵抗を有するものと定義される。非通気性は、８０００Ｎ．ｓ．ｍ−３以上の気流抵抗を有するものと定義される。存在し得る気流抵抗は、８０００Ｎ．ｓ．ｍ−３を超えると、部品の吸音性能(acoustic absorbing performance)に対して大きな影響を及ぼすのに少なくとも不十分である。
【００２５】
実施形態において、トリム部品は、少なくとも２つの繊維層と、中間フィルム層とによって構成され、繊維層のうちの少なくとも１つが、１０〜４０重量％のバインダ繊維と、１０〜７０重量％のリサイクル繊維（recycled fiber）と、１０〜７０重量％の自己捲縮繊維とからなる繊維の混合物である。
【００２６】
別の実施形態において、トリム部品は、少なくとも２つの繊維層と、中間フィルム層とによって構成され、繊維層のうちの少なくとも１つが、１０〜４０重量％のバインダ繊維と、１０〜７０重量％のリサイクル繊維とからなる繊維の混合物である。この層に１０〜７０重量％の合成繊維が含まれ得ることが好ましい。
【００２７】
驚くべきことに、実施形態に係る繊維層の少なくとも１つにおける材料の組合せによって、さらに、音響性能が最適化される。重量を低減し、さらに、このような種類の自動車用トリム部品に必要な変化可能な厚み、通常、４〜３０ｍｍ、好ましくは最大３５ｍｍの範囲の厚みを得ることが可能である。ただし、少なくとも１つの層の材料に応じて、例えば、自己捲縮繊維を含有する少なくとも１つの層によって、最大４０〜５０ｍｍの全体の厚みを実現することができる。
【００２８】
上部繊維層は、ノイズ源、例えばホワイトボディと反対側を向く層であり、好ましくは２５０〜１８００ｇｓｍ（平方メートル当たりのグラム）、好ましくは４００〜１０００ｇｓｍの面積重量を有する。
【００２９】
上部層の厚みは、最終トリム部品において１〜１０ｍｍであることが好ましい。この層は、一定の厚みであることが好ましい。
【００３０】
ノイズ源、例えばホワイトボディに面している第２の層は、好ましくは２５０〜１５００ｇｓｍであり、より好ましくは３００〜８００ｇｓｍの面積重量を有する。
【００３１】
第２の層の厚みは、最終トリム部品において２〜６０ｍｍであることが好ましい。
【００３２】
少なくとも２つの繊維層の総面積重量は、好ましくは８００〜２５００ｇｓｍ、好ましくは１０００〜２０００ｇｓｍである。
【００３３】
特に、特許請求の範囲に記載されている材料の組合せによって、装填空間を充填するのに必要な大きな厚みを実現することが可能であり、驚くべきことに、厚みが小さな領域が依然として吸音を示し、これによって、吸音特性を有する領域は、ほぼ１００％まで効果的に増加する。本発明に係る材料によって、密度が減少した初期厚みの増加を実現するため、同じ厚みにおいて重量の減少を実現することができる。部品の重量が軽くなり、自動車の燃料消費及びＣＯ２フットプリントに対して直接的に良い影響を及ぼすため、これは、自動車メーカーにとって有利である。
【００３４】
驚くべきことに、材料の初期弾力性は、製造時に、そして材料の長期使用時であっても、大部分がそのまま維持される。これは、この材料によって製造されるトリム部品又は被覆材が、その耐用寿命を通じて自動車に通常存在し、したがって製品がその初期性能を長く維持するため、有益である。
【００３５】
通気性中間フィルム層は、単層フィルム又は多層フィルムのいずれかである。フィルムは、キャストフィルム又はインフレーションフィルム（brown film）であり得ることが好ましい。中間フィルム層の厚みは、好ましくは５〜１００ｇｓｍ、より好ましくは８〜５０ｇｓｍ、さらにより好ましくは８〜４０ｇｓｍである。
【００３６】
フィルムは、次のうちの少なくとも１つのポリマーから製造することができる：
アセテートの共重合体若しくは重合体、例えばエチレン酢酸ビニル（ＥＶＡ）；アクリレートの共重合体、例えばエチレンアクリル酸（ＥＡＡ）；ポリオレフィン、例えばポリエチレン（ＰＥ）系重合体、例えば低密度ポリエチレン(linear density polyethylene)（ＬＤＰＥ）、直鎖状低密度ポリエチレン(linear long density polyethylene)（ＬＬＤＰＥ）若しくはメタロセン直鎖状低密度ポリエチレン(metallocene linear long density polyethylene)（ｍＬＬＤＰＥ）又は誘導体；又は多層フィルム、好ましくは少なくとも１つの面において接着性ＥＡＡ層が被覆したポリエチレン系共重合体フィルムの組合せ。
【００３７】
中間層は少なくとも最終製品において通気性であり、トリム部品の全通気抵抗を高める。層を積層し最終部品を成形するのに選ばれる工程に応じて、フィルムは最初から通気性であってよいし、又は部品の製造時に通気性になってもよい。フィルムが個々の製造段階において通気性になる場合は、フィルムが部品の全気流抵抗を高めるように工程が選ばれる。
【００３８】
好ましい工程は、スチーム圧を用いるトリム部品の成形時にフィルム層を密にせず、部品の全体的な音響性能に有用な気流抵抗を有する通気性層を得るものである。トリム部品の最終製造段階時にフィルムを密にならないようにすることによって、フィルムのＡＦＲ特性を、要求されるニーズに調整することができる。
【００３９】
中間層は、最も高い気流抵抗を有する層であることが好ましい。
【００４０】
薄い中間層の通気抵抗は、選ばれる工程に関係なく、最終製品において５００〜２５００Ｎ．ｓ．ｍ−３である。
【００４１】
通気性中間層は、代わりに、成形後にフィルム材料によって実現するのと同じレベルの気流抵抗を有する、不織布スクリム、ホットメルト層、接着ウェブ又は接着層のうちの１つであってもよい。
【００４２】
場合によっては、第２の層は全構造体から剥離することができるが、第１の層と中間層は分離するのがより困難である。
【００４３】
上部層と中間層の気流抵抗はともに、完全な多層の全ＡＦＲの少なくとも５５％に相当することが好ましく、また、完全な多層の全ＡＦＲの６５％〜８０％に相当することが好ましい。
【００４４】
トリム部品は、少なくとも２つの繊維層を備え、その層のうちの少なくとも１つが、１０〜４０重量％のバインダ繊維と、１０〜７０重量％のリサイクル繊維と、１０〜７０重量％の自己捲縮繊維とからなる繊維の混合物より製造される。
【００４５】
他の層は、少なくとも、１０〜４０％のバインダ繊維と１０〜９０％のリサイクル繊維との混合物を含むことが好ましい。ただし、この層は、自己捲縮繊維又は合成繊維を加えることによっても利益を受けてもよい。
【００４６】
自己捲縮繊維は２つの面を備えた繊維であり、一方の面が他方の面とは異なって収縮し、これによって、直線とは異なるフィラメントの形状、例えば渦巻き状、オメガ状又は螺旋状の形態が生じるように構成される。ただし、ほとんどの場合、形状は必ずしも規則的な構造ではなく、不規則な三次元形状の変形例は同じ利点を有する。
【００４７】
自己捲縮繊維は、繊維間の形態（ｍｏｒｐｈｏｌｏｇｙ）の相違を利用して、２つの異なるポリマーの固有の形態を利用するか、又は添加剤若しくは処理操作を用いホモポリマーに形態の相違を作り出すことのいずれかによって、製造することができる。これを実現する方法には、限定されないが、バイコンポーネント技術、例えば分子量及び／又はそれぞれのコンポーネントの立体化学の相違を利用する、偏心鞘芯及びサイドバイサイド(side by side)が挙げられる。同様の効果は、ホモポリマー使用時に繊維の径にわたる配向レベルに相違を生じる、他の溶融紡糸プロセス変数（例えば、溶融粘度）を操作することによって実現することができる。加えて、同様の効果を発揮させるように、架橋剤又は分岐剤のようなポリマー添加剤も用いることができる。
【００４８】
自己捲縮の前提条件は、２つの繊維コンポーネントの収縮、収縮力及び弾性係数の相違によって生じる特定の捲縮可能性である。
【００４９】
機械捲縮は、例えばスタッファーボックス処理又は鋸歯歯車処理(saw tooth gear treatment)を含めることによって、繊維捲縮及び形成される形状を更に強化するのに用いることができる。
【００５０】
自己捲縮繊維は、繊維の固有の特徴として、繊維の紡糸時に捲縮能を得るという点で、機械捲縮繊維とは異なる。この固有の自己捲縮は、更なる製造工程段階時及び後の材料の使用時に失われにくくなる。自己捲縮繊維の捲縮は、恒久的である。
【００５１】
機械捲縮繊維ではなく、自己捲縮繊維を用いることによる利点は、多種多様である。開示されている本発明において、最も重要な利点は、繊維層の製造開始から、繊維が捲縮状態にあることである。ランダムな三次元形状の繊維の形態における捲縮状態は、繊維の好ましい状態である。驚くべきことに、繊維は、トリム部品の全製造時及び耐用寿命において、この好ましい形状にとどまる。機械捲縮自体は強くなく、時間の経過とともに、その特性が失われる。機械捲縮繊維は、時間の経過とともに、平らになり、弾力性及び厚み回復力(loftiness)を失い、その目的において、時間の経過とともに、トリム部品に欠陥を生じさせる。
【００５２】
自己捲縮繊維は、サイドバイサイド型複合繊維(side by side conjugate fiber)であることが好ましい。複合材料は、固有の自己捲縮を繊維に発生させる粘性が相違するように選ばれることが好ましい。ただし、規定されている自己捲縮を示す、他の種類の複合繊維も選ばれてもよい。
【００５３】
付加的な工程、例えば加熱段階によって後に捲縮する可能性がある繊維は、潜在捲縮を有すると定義される。この捲縮も、先に開示したものと同じ種類の相違によって実現することができる。自己捲縮繊維は、その最終的な捲縮状態にあることが好ましく、それ以上、後の工程によって捲縮は生じない。自動車用トリム部品の製造開始から捲縮状態を有するように、繊維の十分な混合、カーディング又はエアレイ(airlay)の後の更に均質な繊維マット、及び成形時における繊維マットの少ない捲縮を示し、このため、ブランクサイズを更に正確に推定することができる。トリム部品の熱成形時に捲縮が生じている間、繊維マットが過度に捲縮し、これによって、成形時に繊維が移動し、最終部品に欠陥が生じ得る。トリム部品の三次元形状によっては、繊維収縮の非常に遅い開始には利益がない。
【００５４】
自己捲縮繊維の使用は、全体として、例えばカーディング法又はより好ましいエアレイ法(air laying methods)によって得られる材料層の均一性を向上させる。ランダムにカールした形態へ戻る、自己捲縮繊維の自然な傾向によって、付加的な弾力性が繊維にもたらされる。具体的には、再生材料は処理時に再度捲縮せず、層の全体にわたって十分に広げられる。
【００５５】
驚くべきことに、特許請求の範囲に記載の材料は三次元形状により正確に熱成形することができ、加えて、材料の弾力性は成形時に実質的に低減せず、これは、実際の部品の成形工程時に繊維が劣化しにくいことを示す。加えて、材料は使用時にその弾力性を維持するため、成形後に直接得られる初期厚みは長く維持される。
【００５６】
自己捲縮繊維は、以下のうちの１つ又は組合せから製造されることが好ましい：
・ポリアミド（ナイロン）、好ましくはポリアミド６若しくはポリアミド６．６、略してＰＡ、
・ポリエステル及び／又はその共重合体、例えばポリエチレンテレフタレート、略してＰＥＴ；ポリブチレンテレフタレート、略してＰＢＴ、若しくは、
・ポリオレフィン、例えばポリプロピレン（ＰＰ）若しくはポリエチレン（ＰＥ）、
・又は、先述した重合体とその共重合体との組合せ、例えば、ポリエチレンテレフタレートとコポリエチレンテレフタレートとの組合せＰＥＴ／ＣｏＰＥＴ。
【００５７】
再利用についての十分な実績があることから、ポリエステルの使用が最も好ましい。用いられるポリマーは、材料の要件がもたらされる限り、新しいものであるか、又は再生資源によるものであり得る。
【００５８】
自己捲縮繊維は、全体的に円形断面を有することが好ましく、中空複合繊維としても知られているように、中空コアを備えた円形断面を有することがより好ましい。ただし、複合自己捲縮繊維を製造するのに、当技術分野で知られている他の断面も用いることができる。
【００５９】
実施形態のうちの１つの合成繊維は、円形断面、好ましくは中空であるか、又は繊維材料の全体的なかさ高さに有益な他の断面であり得る。例えば、中空の六角形状断面、又は中空の翼状のものがある断面である。他の断面も有効であり得る。
【００６０】
合成繊維と自己捲縮繊維はともに、繊維の長さ方向において、２つ以上の中空空洞(hollow cavities)を有し得る。
【００６１】
２つの面、構成要素又はポリマーは、収縮の相違がもたらされるように、フィラメント糸(filament string)に分布する。繊維がそれぞれの構成要素の等しい部分から構成される場合、最大捲縮が生じてもよく、構成要素は分離し、繊維の両側に配置される。
【００６２】
用いられる自己捲縮繊維のステープルファイバの長さは、３２〜７６ｍｍであることが好ましい。繊維は２〜２０デシテックス（ｄｔｅｘ）が好ましく、２〜１０がより好ましい。
【００６３】
繊維層のうちのいずれかのバインダ繊維は、ポリエステル、具体的にはポリエチレンテレフタレート、ポリオレフィン、具体的にはポリプロピレン若しくはポリエチレン、ポリ乳酸（ＰＬＡ）、又はポリアミド（ＰＡ）、具体的にはポリアミド６若しくはポリアミド６．６のうちの少なくとも１つの材料によって製造される、モノコンポーネント繊維又はバイコンポーネント繊維のうちの１つであり得る。バインダ繊維は、繊維層のうちのいずれかの総繊維の１０〜４０重量％であることが好ましい。
【００６４】
リサイクル繊維は、再生綿(shoddy cotton)、再生合成繊維(shoddy synthetic fiber)、再生ポリエステル繊維(shoddy polyester fiber)又は再生天然繊維(shoddy natural fiber)であることが好ましく、再生型のものは、材料の少なくとも５１重量％に含まれ、４９％が他の原料の繊維であり得ると定義される。
【００６５】
このため、例えば、再生ポリエステルは、少なくとも５１重量％のポリエステル系材料を含有している。
【００６６】
または、再生材料は、種々の合成繊維と天然繊維との混合物であってもよく、１つの種類に支配されない。
【００６７】
捲縮繊維を含まない繊維層又はノイズ源に面している層には、産業界で一般的な他の天然又は合成型の繊維、例えば羊毛、アバカ、ポリオレフィン、例えばポリプロピレン若しくはポリエチレン、又はポリエステル、例えばポリエチレンテレフタレート（ＰＥＴ）、又はこのような繊維の混合物が含まれ得る。また、この層には、０．５〜２デシテックスの範囲の極細繊維も含まれ得る。
【００６８】
繊維層は、繊維の同じ又は類似する混合物を有していることが好ましい。
【００６９】
少なくとも２つの繊維層は、種々の特性を有する層を形成するように、それぞれに圧縮することができる。これらの特性は、トリム部品の吸収特性を更に最適化するように、剛性、密度、気流抵抗若しくは繊維混合、又はこれらの特性の組合せのうちの少なくとも１つにおいて異なり得る。
【００７０】
好適な実施形態において、トリム部品は、車両用パネルを覆って音を低減するように自動車に配置される。車両用パネルとは反対側の車室の方向に面しているトリム部品の面（上部繊維層）は、車両用パネルに面している面（第２の繊維層）よりも、高い剛性を有し得る。この面は、ホワイトボディに追従していることが好ましく、かつ厚み回復力特性を有する。
【００７１】
少なくとも２つの繊維層と中間フィルム層はともに、２０〜４６０ｋｇ／ｍ３の全体密度を有することが好ましい。変化可能な全体密度は、好ましくは、トリム部品の成形時に少なくとも２つの繊維層及び中間フィルム層を圧縮して必要な形状を形成することによって実現することができ、これによって、全体的に通気性であるとともに、軽量であり製品の耐用寿命においてその構造を維持する吸音トリム部品として機能する製品が得られる。
【００７２】
トリム部品の厚みは、変化可能である。少なくとも、４〜１２．５ｍｍの厚みを有する部品の領域では、全気流抵抗と全体密度は、１５００＜ＡＦＲoverall−１０ρ＜３８００という関係を伴う。
【００７３】
さらに、少なくとも、２００〜５００ｋｇ／ｍ３の全体密度を有する領域では、全気流抵抗と全体密度は、１５００＜ＡＦＲoverall−１０ρ＜３８００という関係を伴う。
【００７４】
この関係は、好ましくは４ｍｍを超える厚み又は５００ｋｇ／ｍ３未満の全体密度、より好ましくは２５ｍｍ未満の厚み又は２０ｋｇ／ｍ３を超える全体密度により、部品の領域を適合させている。これによって、トリム部品のほぼ１００％が、部品の重量が減少しても、消音に寄与し得る。
【図面の簡単な説明】
【００７５】
【図１】図１は、少なくとも２つの繊維層１０及び３０と薄い中間層２０とを備えた特許請求の範囲に係る製品の構成を概略的に示している。
【図２】図２は、特許請求の範囲に記載の本発明に係る最適化された同一のトリム部品の音響性能のシミュレーションを示している。
【発明を実施するための形態】
【００７６】
図Ａに示されているように、ブランクの繊維層と中間層が積み重ねられ、材料の積層体が成形され、図Ｂに例として示されている三次元形状を有するトリム部品が形成される。成形時に、上部及び／又は下部繊維層は圧縮され、繊維は部品の最終形状を設定する必要がある。必要に応じて、工程の一部として、例えば、微小な細孔を形成するか、又は材料の溶融及び凝固工程によって、中間フィルム層を通気性にしてもよい。成形後の層１０は、その最終厚みが比較的一定しているが、厚みがわずかに変化し得る。この例において、下部層３０は、自動車のホワイトボディへ十分に適合できるように、更に明確な三次元形状を有している。少なくとも、自動車のホワイトボディの方に配置されている層は、特許請求の範囲に記載の捲縮繊維を含むことが好ましい。
【００７７】
本発明に係る部品の例は、次のとおりであり得る。
【００７８】
上部層１０はノイズ源から離れて面し、７５０ｇｓｍの面積重量を有し、バインダ繊維として１８％のＰＥＴ／ＣｏＰＥＴのバイコンポーネント繊維と、８２％のリサイクル繊維、好ましくは再生綿とを含む第１の繊維層から構成される。
【００７９】
通気性中間層２０は、１９ｇｓｍ前後の厚みを有するフィルム層である。フィルム層は部品のスチーム成形時に通気性になり、このため、蒸気圧力を用いてフィルムの気流抵抗が微調整される。
【００８０】
第２の繊維層３０は、繊維層であって、５５０ｇｓｍの面積重量を有し、バインダ繊維として１８重量％のＰＥＴ／ＣｏＰＥＴのバイコンポーネント繊維と、４０重量％のＰＥＴ複合自己捲縮繊維と、４２％のリサイクル繊維、好ましくは再生綿とからなる繊維層である。
【００８１】
およそ１３００ｇｓｍの総面積重量がもたらされる。
【００８２】
本分野の技術水準に係る比較例は、バインダ繊維として１８％のバイコンポーネント繊維及び８２％の再生材料からなる、７５０ｇｓｍの面積重量を有する上部層と、おおよそ上部層と同じフィルム層と、上部層と同じ材料であるがトリム部品の厚み必要性を補うように１１００ｇｓｍである第２の繊維層と、を有する。
【００８３】
この材料は、低い面積重量において部品の最大厚み領域を満たすのに必要な初期厚みを実現しない。したがって、この部品は、１８５０ｇｓｍの総面積重量を有する。
【００８４】
図２は、特許請求の範囲に記載の本発明に係る最適化された同一のトリム部品の音響性能のシミュレーションを示している。
【００８５】
その吸収は、平らなサンプルのアルファキャビン(Alpha Cabin)における実際の測定、及び背景技術の章に記載されている厚み分布に基づく。本分野の技術水準に係る部品の吸収を点線により示し、本発明に係る部品の吸収を実線により示している。本発明に係る部品の十分な音響性能は、具体的には、小さな厚み（高い密度）の領域における性能に関係しており、この性能は、最適な全ＡＦＲにより、本発明に係る部品において良好である。
【００８６】
本発明に係る多層部品は、内装トリム部品として、例えばインナーダッシュ若しくはハッシュパネルとして；内装フロアシステムの一部として；音響被覆材として；又はエンジンベイトリム部品、例えばボンネットライナー若しくはアウターダッシュ(outer-dash)として、又はアウター若しくはインナーホイールアーチライナー(outer or inner wheel arch liner)として用いることができる。
【００８７】
本発明に係る多層音響トリム部品は、さらに、被覆スクリム層、音響スクリム層、装飾上部層、例えばタフテッドカーペット層又は不織布のカーペット層のような付加的な層を備え得る。消音の利益を維持するように、これらの付加的な層は、少なくともノイズ源の方に配置されている面において通気性がある。
【００８８】
《トリム部品の製造》
次に、考えられる製造工程を更に詳細に説明する。
【００８９】
ただし、当業者は、同様の結果をもたらすように代替的な工程をどのように用いるかについて、理解することも予期されるであろう。
【００９０】
種々の繊維は、形成される材料の全体にわたって均一にブレンドされるように、本発明の教示内容及び特定の部品に必要な特性に従って、好適な組合せによりブレンドされる。ブレンドされた繊維は、市場において利用可能な既知の技術によって、マット又はバットに形成される。好ましくは、繊維材料を更に配向させるカード若しくはガーネットを用いて、又は、ウェブ若しくはマットを更にランダムに配列させるエアレイ法を用いて、例えばランド−ウェバー(Rando-Webber)若しくは他の既知のエアレイ機を用いて、これを行う。このようにして得られたウェブ又はマットは、さらに、連続工程により処理することができる。後の処理の必要がある場合、形成されたウェブ又はマットは、例えば熱処理段階により又はニードリングを用いて、連結することができる。得られた層の厚み回復力及び弾力性に対して悪い影響を及ぼすため、自己捲縮繊維を含む繊維ウェブ又はマットには、ニードリングは好ましくない。
【００９１】
製品は、熱間成形法及び／又は冷間成形法を用いて製造され得る。このような方法の例は、熱風オーブン内での材料の予熱と、その後に続く、三次元形状のトリム部品を得る冷間成形段階との組合せであり得る。または、材料は、例えば熱風又はスチームのような高温流体によって、型内で直接加熱され、連結部分を得る。具体的には、フィルムが成形段階時に通気性にされる場合、蒸気の使用が望ましい。
【図１】
2020183227.tif 000003
【図２】
2020183227.tif 000004
【手続補正書】
【提出日】令和2年7月14日(2020.7.14)
【手続補正１】
【補正対象書類名】明細書
【補正対象項目名】００１２
【補正方法】変更
【補正の内容】
【００１２】
この目的は、消音のための自動車用多層トリム部品であって、少なくとも２つの繊維層と、少なくとも２つの繊維層間の少なくとも１つの通気性中間フィルム層と、を備え、下記の態様１又は２の特徴を有する自動車用多層トリム部品によって達成される。具体的には、全ての層が変化した厚み（a variable thickness）を有しており、少なくとも、厚みが４〜１２．５ｍｍである領域では、全気流抵抗（ＡＦＲoverall）と全体密度ρとの関係が、１５００＜ＡＦＲoverall−１０ρ＜３８００（ＡＦＲoverallの単位はＮｓｍ−３、及びρの単位はｋｇ／ｍ３）であるか、又は、少なくとも、全体密度が２５０ｋｇ／ｍ３を超える領域では、全気流抵抗（ＡＦＲoverall）と全体密度ρとの関係が、１５００＜ＡＦＲoverall−１０ρ＜３８００（ＡＦＲoverallの単位はＮｓｍ−３、及びρの単位はｋｇ／ｍ３）であることを特徴とする。
すなわち本発明の態様は、以下のとおりである：
《態様１》
少なくとも２つの繊維層と、前記少なくとも２つの繊維層の間に位置する少なくとも１つの通気性中間フィルム層とを備え、全ての層が一緒になって変化した厚みを有している消音のための自動車用多層トリム部品であって、少なくとも、厚みが４〜１２．５ｍｍである領域において、全気流抵抗（ＡＦＲoverall）と全体密度ρとが、次の関係を有する、消音のための自動車用多層トリム部品：
１５００＜ＡＦＲoverall−１０ρ＜３８００
（式中、ＡＦＲoverallの単位はＮｓｍ−３であり、かつρの単位はｋｇ／ｍ３である）。
《態様２》
少なくとも２つの繊維層と、前記少なくとも２つの繊維層の間に位置する少なくとも１つの通気性中間フィルム層とを備え、全ての層が一緒になって変化した厚みを有している消音のための自動車用多層トリム部品であって、少なくとも、全体密度が２５０ｋｇ／ｍ３を超える領域では、全気流抵抗（ＡＦＲoverall）と全体密度ρとが、次の関係を有する、消音のための自動車用多層トリム部品：
１５００＜ＡＦＲoverall−１０ρ＜３８００
（式中、ＡＦＲoverallの単位はＮｓｍ−３であり、かつρの単位はｋｇ／ｍ３である）。
《態様３》
前記上部層と前記中間層とを合わせた気流抵抗が、その多層の全ＡＦＲの少なくとも５５％に相当する、好ましくはその多層の全ＡＦＲの６５％〜８０％に相当する、態様１又は２に記載の自動車用トリム部品。
《態様４》
前記中間フィルム層のＡＦＲが、前記少なくとも２つの繊維層のＡＦＲよりも高い、態様１〜３のいずれか一項に記載の自動車用トリム部品。
《態様５》
前記繊維層のうちの少なくとも１つが、１０〜４０重量％のバインダ繊維と、１０〜７０重量％のリサイクル繊維と、１０〜７０重量％の自己捲縮繊維とからなる繊維の混合物を含み、これらの繊維の合計量が１００重量％まで加えられる、態様１〜４のいずれか一項に記載の自動車用トリム部品。
《態様６》
前記繊維層のうちの少なくとも１つが、１０〜４０重量％のバインダ繊維と、１０〜７０重量％のリサイクル繊維とからなる繊維の混合物を含み、これらの繊維の合計量が１００重量％まで加えられる、態様１〜５のいずれか一項に記載の自動車用トリム部品。
《態様７》
前記繊維層のうちの少なくとも１つが、１０〜４０重量％のバインダ繊維と、１０〜７０重量％のリサイクル繊維と、１０〜７０重量％の合成繊維とからなる繊維の混合物を含み、これらの繊維の合計量が１００重量％まで加えられる、態様１〜６のいずれか一項に記載の自動車用トリム部品。
《態様８》
前記通気性中間フィルム層が、単層フィルム又は多層フィルムのうちの１つである、態様１〜７のいずれか一項に記載の多層音響トリム部品。
《態様９》
前記フィルムが、アセテートの共重合体若しくは重合体、例えばエチレン酢酸ビニル（ＥＶＡ）；アクリレートの共重合体、例えば例えばエチレンアクリル酸（ＥＡＡ）；ポリオレフィン、例えばポリエチレン（ＰＥ）系重合体、例えば低密度ポリエチレン（ＬＤＰＥ）、直鎖状低密度ポリエチレン（ＬＬＤＰＥ）若しくはメタロセン直鎖状低密度ポリエチレン（ｍＬＬＤＰＥ）又はその誘導体のポリマーの少なくとも１つを用いて製造されるか、又は多層フィルムである、好ましくは少なくとも１つの面に接着性ＥＡＡ層が被覆したポリエチレン系共重合体フィルムの組合せである、態様８に記載の多層音響トリム部品。
《態様１０》
前記フィルムが、不織布スクリム、ホットメルト層、接着ウェブ、又は接着層のうちの１つに置き換えられている、態様１〜９のいずれか一項に記載の多層音響トリム部品。
《態様１１》
前記バインダ繊維が、次うちの少なくとも１つの材料を用いて製造される、モノコンポーネント繊維又はバイコンポーネント繊維のうちの１つである、態様１〜１０のいずれか一項に記載の多層音響トリム部品：ポリエステル、特にポリエチレンテレフタレート；ポリオレフィン、特にポリプロピレン若しくはポリエチレン；ポリ乳酸（ＰＬＡ）；又はポリアミド（ＰＡ）。
《態様１２》
前記リサイクル繊維が、再生綿、再生合成繊維、再生ポリエステル繊維、再生天然繊維、又は合成繊維と再生天然繊維との混合のうちの１つである、態様１〜１１のいずれか一項に記載の多層音響トリム部品。
《態様１３》
前記自己捲縮繊維又は前記合成繊維が、ポリアミド（ナイロン）、好ましくはポリアミド６若しくはポリアミド６．６；ポリエステル及び／又はその共重合体、好ましくはポリエチレンテレフタレート若しくはポリブチレンテレフタレート；又は、ポリオレフィン、好ましくはポリプロピレン若しくはポリエチレンの少なくとも１つを用いて製造されるか、ポリマー又はその共重合体、好ましくはポリエチレンテレフタレートとその共重合体で構成される、態様１〜１２のいずれか一項に記載の多層音響トリム部品：
《態様１４》
前記自己捲縮繊維が、少なくとも２つの面から構成される複合繊維であり、前記少なくとも２つの面は、それらの間に、ランダムな三次元形態において前記繊維の固有の自己捲縮を誘導する相違を有している、態様１〜１３のいずれか一項に記載の多層音響トリム部品。
《態様１５》
被覆スクリム層、音響スクリム層、装飾上部層、例えばタフテッドカーペット層又は不織布カーペット層のうちの少なくとも１つをさらに備える、態様１〜１４のいずれか一項に記載の多層音響トリム部品。
《態様１６》
内装トリム部品、例えばインナーダッシュとして、内装フロアシステムの一部として、又はインナーホイールハウスライニングとして、又は音響被覆材として、又はエンジンベイトリム部品、例えばボンネットライナー若しくはアウターダッシュとしての、態様１〜１５のいずれか一項に記載の多層音響トリム部品の使用。
【手続補正２】
【補正対象書類名】特許請求の範囲
【補正対象項目名】全文
【補正方法】変更
【補正の内容】
【特許請求の範囲】
【請求項１】
上部層及び下部層を含む２つの繊維層と、前記２つの繊維層の間に位置する通気性中間フィルム層とからなり、全ての層が一緒になって変化した厚みを有している消音のための自動車用多層トリム部品であって、少なくとも、厚みが４〜１２．５ｍｍである領域において、全気流抵抗（ＡＦＲoverall）と全体密度ρとが、次の関係を有する、消音のための自動車用多層トリム部品：
１５００＜ＡＦＲoverall−１０ρ＜３８００
（式中、ＡＦＲoverallは、ＩＳＯ９０５３に従って測定した、Ｎｓｍ−３の単位で表したときの全気流抵抗の数値であり、かつρは、ｋｇ／ｍ３の単位で表したときの全気流抵抗の数値である）。
【請求項２】
上部層及び下部層を含む２つの繊維層と、前記２つの繊維層の間に位置する通気性中間フィルム層とからなり、全ての層が一緒になって変化した厚みを有している消音のための自動車用多層トリム部品であって、少なくとも、全体密度が２５０ｋｇ／ｍ３を超える領域では、全気流抵抗（ＡＦＲoverall）と全体密度ρとが、次の関係を有する、消音のための自動車用多層トリム部品：
１５００＜ＡＦＲoverall−１０ρ＜３８００
（式中、ＡＦＲoverallは、ＩＳＯ９０５３に従って測定した、Ｎｓｍ−３の単位で表したときの全気流抵抗の数値であり、かつρは、ｋｇ／ｍ３の単位で表したときの全気流抵抗の数値である）。
【請求項３】
前記上部層と前記通気性中間フィルム層とを合わせた気流抵抗が、その多層の全ＡＦＲの少なくとも５５％に相当する、請求項１又は２に記載の自動車用トリム部品。
【請求項４】
前記通気性中間フィルム層のＡＦＲが、前記少なくとも２つの繊維層のＡＦＲよりも高い、請求項１〜３のいずれか一項に記載の自動車用トリム部品。
【請求項５】
前記繊維層のうちの少なくとも１つが、１０〜４０重量％のバインダ繊維と、１０〜７０重量％のリサイクル繊維と、１０〜７０重量％の自己捲縮繊維とからなる繊維の混合物を含み、これらの繊維の合計量が１００重量％まで加えられる、請求項１〜４のいずれか一項に記載の自動車用トリム部品。
【請求項６】
前記繊維層のうちの少なくとも１つが、１０〜４０重量％のバインダ繊維と、１０〜７０重量％のリサイクル繊維とからなる繊維の混合物を含み、これらの繊維の合計量が１００重量％まで加えられる、請求項１〜４のいずれか一項に記載の自動車用トリム部品。
【請求項７】
前記繊維層のうちの少なくとも１つが、１０〜４０重量％のバインダ繊維と、１０〜７０重量％のリサイクル繊維と、１０〜７０重量％の合成繊維とからなる繊維の混合物を含み、これらの繊維の合計量が１００重量％まで加えられる、請求項１〜４のいずれか一項に記載の自動車用トリム部品。
【請求項８】
前記通気性中間フィルム層が、単層フィルム又は多層フィルムのうちの１つである、請求項１〜７のいずれか一項に記載の多層音響トリム部品。
【請求項９】
前記通気性中間フィルム層が、アセテートの共重合体若しくは重合体；アクリレートの共重合体；ポリオレフィン又はその誘導体のポリマーの少なくとも１つを用いて製造される、請求項８に記載の多層音響トリム部品。
【請求項１０】
前記通気性中間フィルム層が、少なくとも１つの面に接着性ＥＡＡ層が被覆したポリエチレン系共重合体フィルムの組合せである多層フィルムである、請求項８に記載の多層音響トリム部品。
【請求項１１】
前記通気性中間フィルム層が、不織布スクリム、ホットメルト層、接着ウェブ、又は接着層のうちの１つに置き換えられている、請求項１〜１０のいずれか一項に記載の多層音響トリム部品。
【請求項１２】
前記バインダ繊維が、次うちの少なくとも１つの材料を用いて製造される、モノコンポーネント繊維又はバイコンポーネント繊維のうちの１つである、請求項５〜７のいずれか一項に記載の多層音響トリム部品：ポリエステル；ポリオレフィン；ポリ乳酸（ＰＬＡ）；又はポリアミド（ＰＡ）。
【請求項１３】
前記リサイクル繊維が、再生綿、再生合成繊維、再生ポリエステル繊維、再生天然繊維、又は合成繊維と再生天然繊維との混合のうちの１つである、請求項５〜７のいずれか一項に記載の多層音響トリム部品。
【請求項１４】
前記自己捲縮繊維又は前記合成繊維が、ポリアミド（ナイロン）；ポリエステル及び／又はその共重合体；又は、ポリオレフィンの少なくとも１つを用いて製造されるか、ポリマー又はその共重合体で構成される、請求項５又は７に記載の多層音響トリム部品：
【請求項１５】
前記自己捲縮繊維が、少なくとも２つの面から構成される複合繊維であり、前記少なくとも２つの面は、それらの間に、ランダムな三次元形態において前記繊維の固有の自己捲縮を誘導する相違を有している、請求項５に記載の多層音響トリム部品。
【請求項１６】
内装トリム部品として、内装フロアシステムの一部として、又はインナーホイールハウスライニングとして、又は音響被覆材として、又はエンジンベイトリム部品としての、請求項１〜１５のいずれか一項に記載の多層音響トリム部品の使用。
【手続補正書】
【提出日】令和2年9月4日(2020.9.4)
【手続補正１】
【補正対象書類名】明細書
【補正対象項目名】００１２
【補正方法】変更
【補正の内容】
【００１２】
この目的は、消音のための自動車用多層トリム部品であって、少なくとも２つの繊維層と、少なくとも２つの繊維層間の少なくとも１つの通気性中間フィルム層と、を備え、下記の態様１又は２の特徴を有する自動車用多層トリム部品によって達成される。具体的には、全ての層が変化した厚み（a variable thickness）を有しており、少なくとも、厚みが４〜１２．５ｍｍである領域では、全気流抵抗（ＡＦＲoverall）と全体密度ρとの関係が、１５００＜ＡＦＲoverall−１０ρ＜３８００（ＡＦＲoverallの単位はＮｓｍ−３、及びρの単位はｋｇ／ｍ３）であるか、又は、少なくとも、全体密度が２５０ｋｇ／ｍ３を超える領域では、全気流抵抗（ＡＦＲoverall）と全体密度ρとの関係が、１５００＜ＡＦＲoverall−１０ρ＜３８００（ＡＦＲoverallの単位はＮｓｍ−３、及びρの単位はｋｇ／ｍ３）であることを特徴とする。
すなわち本発明の態様は、以下のとおりである：
《態様１》
少なくとも２つの繊維層と、前記少なくとも２つの繊維層の間に位置する少なくとも１つの通気性中間フィルム層とを備え、全ての層が一緒になって変化した厚みを有している消音のための自動車用多層トリム部品であって、少なくとも、厚みが４〜１２．５ｍｍである領域において、全気流抵抗（ＡＦＲoverall）と全体密度ρとが、次の関係を有する、消音のための自動車用多層トリム部品：
１５００＜ＡＦＲoverall−１０ρ＜３８００
（式中、ＡＦＲoverallの単位はＮｓｍ−３であり、かつρの単位はｋｇ／ｍ３である）。
《態様２》
少なくとも２つの繊維層と、前記少なくとも２つの繊維層の間に位置する少なくとも１つの通気性中間フィルム層とを備え、全ての層が一緒になって変化した厚みを有している消音のための自動車用多層トリム部品であって、少なくとも、全体密度が２５０ｋｇ／ｍ３を超える領域では、全気流抵抗（ＡＦＲoverall）と全体密度ρとが、次の関係を有する、消音のための自動車用多層トリム部品：
１５００＜ＡＦＲoverall−１０ρ＜３８００
（式中、ＡＦＲoverallの単位はＮｓｍ−３であり、かつρの単位はｋｇ／ｍ３である）。
《態様３》
前記上部層と前記中間層とを合わせた気流抵抗が、その多層の全ＡＦＲの少なくとも５５％に相当する、好ましくはその多層の全ＡＦＲの６５％〜８０％に相当する、態様１又は２に記載の自動車用トリム部品。
《態様４》
前記中間フィルム層のＡＦＲが、前記少なくとも２つの繊維層のＡＦＲよりも高い、態様１〜３のいずれか一項に記載の自動車用トリム部品。
《態様５》
前記繊維層のうちの少なくとも１つが、１０〜４０重量％のバインダ繊維と、１０〜７０重量％のリサイクル繊維と、１０〜７０重量％の自己捲縮繊維とからなる繊維の混合物を含み、これらの繊維の合計量が１００重量％まで加えられる、態様１〜４のいずれか一項に記載の自動車用トリム部品。
《態様６》
前記繊維層のうちの少なくとも１つが、１０〜４０重量％のバインダ繊維と、１０〜７０重量％のリサイクル繊維とからなる繊維の混合物を含み、これらの繊維の合計量が１００重量％まで加えられる、態様１〜５のいずれか一項に記載の自動車用トリム部品。
《態様７》
前記繊維層のうちの少なくとも１つが、１０〜４０重量％のバインダ繊維と、１０〜７０重量％のリサイクル繊維と、１０〜７０重量％の合成繊維とからなる繊維の混合物を含み、これらの繊維の合計量が１００重量％まで加えられる、態様１〜６のいずれか一項に記載の自動車用トリム部品。
《態様８》
前記通気性中間フィルム層が、単層フィルム又は多層フィルムのうちの１つである、態様１〜７のいずれか一項に記載の多層音響トリム部品。
《態様９》
前記フィルムが、アセテートの共重合体若しくは重合体、例えばエチレン酢酸ビニル（ＥＶＡ）；アクリレートの共重合体、例えば例えばエチレンアクリル酸（ＥＡＡ）；ポリオレフィン、例えばポリエチレン（ＰＥ）系重合体、例えば低密度ポリエチレン（ＬＤＰＥ）、直鎖状低密度ポリエチレン（ＬＬＤＰＥ）若しくはメタロセン直鎖状低密度ポリエチレン（ｍＬＬＤＰＥ）又はその誘導体のポリマーの少なくとも１つを用いて製造されるか、又は多層フィルムである、好ましくは少なくとも１つの面に接着性ＥＡＡ層が被覆したポリエチレン系共重合体フィルムの組合せである、態様８に記載の多層音響トリム部品。
《態様１０》
前記フィルムが、不織布スクリム、ホットメルト層、接着ウェブ、又は接着層のうちの１つに置き換えられている、態様１〜９のいずれか一項に記載の多層音響トリム部品。
《態様１１》
前記バインダ繊維が、次のうちの少なくとも１つの材料を用いて製造される、モノコンポーネント繊維又はバイコンポーネント繊維のうちの１つである、態様１〜１０のいずれか一項に記載の多層音響トリム部品：ポリエステル、特にポリエチレンテレフタレート；ポリオレフィン、特にポリプロピレン若しくはポリエチレン；ポリ乳酸（ＰＬＡ）；又はポリアミド（ＰＡ）。
《態様１２》
前記リサイクル繊維が、再生綿、再生合成繊維、再生ポリエステル繊維、再生天然繊維、又は合成繊維と再生天然繊維との混合のうちの１つである、態様１〜１１のいずれか一項に記載の多層音響トリム部品。
《態様１３》
前記自己捲縮繊維又は前記合成繊維が、ポリアミド（ナイロン）、好ましくはポリアミド６若しくはポリアミド６．６；ポリエステル及び／又はその共重合体、好ましくはポリエチレンテレフタレート若しくはポリブチレンテレフタレート；又は、ポリオレフィン、好ましくはポリプロピレン若しくはポリエチレンの少なくとも１つを用いて製造されるか、ポリマー又はその共重合体、好ましくはポリエチレンテレフタレートとその共重合体で構成される、態様１〜１２のいずれか一項に記載の多層音響トリム部品：
《態様１４》
前記自己捲縮繊維が、少なくとも２つの面から構成される複合繊維であり、前記少なくとも２つの面は、それらの間に、ランダムな三次元形態において前記繊維の固有の自己捲縮を誘導する相違を有している、態様１〜１３のいずれか一項に記載の多層音響トリム部品。
《態様１５》
被覆スクリム層、音響スクリム層、装飾上部層、例えばタフテッドカーペット層又は不織布カーペット層のうちの少なくとも１つをさらに備える、態様１〜１４のいずれか一項に記載の多層音響トリム部品。
《態様１６》
内装トリム部品、例えばインナーダッシュとして、内装フロアシステムの一部として、又はインナーホイールハウスライニングとして、又は音響被覆材として、又はエンジンベイトリム部品、例えばボンネットライナー若しくはアウターダッシュとしての、態様１〜１５のいずれか一項に記載の多層音響トリム部品の使用。
【手続補正２】
【補正対象書類名】特許請求の範囲
【補正対象項目名】全文
【補正方法】変更
【補正の内容】
【特許請求の範囲】
【請求項１】
上部層及び下部層を含む２つの繊維層と、前記２つの繊維層の間に位置する通気性中間フィルム層とからなり、全ての層が一緒になって変化した厚みを有している消音のための自動車用多層トリム部品であって、少なくとも、厚みが４〜１２．５ｍｍである領域において、全気流抵抗（ＡＦＲoverall）と全体密度ρとが、次の関係を有する、消音のための自動車用多層トリム部品：
１５００＜ＡＦＲoverall−１０ρ＜３８００
（式中、ＡＦＲoverallは、ＩＳＯ９０５３に従って測定した、Ｎｓｍ−３の単位で表したときの全気流抵抗の数値であり、かつρは、ｋｇ／ｍ３の単位で表したときの全体密度の数値である）。
【請求項２】
上部層及び下部層を含む２つの繊維層と、前記２つの繊維層の間に位置する通気性中間フィルム層とからなり、全ての層が一緒になって変化した厚みを有している消音のための自動車用多層トリム部品であって、少なくとも、全体密度が２５０ｋｇ／ｍ３を超える領域では、全気流抵抗（ＡＦＲoverall）と全体密度ρとが、次の関係を有する、消音のための自動車用多層トリム部品：
１５００＜ＡＦＲoverall−１０ρ＜３８００
（式中、ＡＦＲoverallは、ＩＳＯ９０５３に従って測定した、Ｎｓｍ−３の単位で表したときの全気流抵抗の数値であり、かつρは、ｋｇ／ｍ３の単位で表したときの全体密度の数値である）。
【請求項３】
前記上部層と前記通気性中間フィルム層とを合わせた気流抵抗が、その多層の全ＡＦＲの少なくとも５５％に相当する、請求項１又は２に記載の自動車用トリム部品。
【請求項４】
前記通気性中間フィルム層のＡＦＲが、前記少なくとも２つの繊維層のＡＦＲよりも高い、請求項１〜３のいずれか一項に記載の自動車用トリム部品。
【請求項５】
前記繊維層のうちの少なくとも１つが、１０〜４０重量％のバインダ繊維と、１０〜７０重量％のリサイクル繊維と、１０〜７０重量％の自己捲縮繊維とからなる繊維の混合物を含み、これらの繊維の合計量が１００重量％まで加えられる、請求項１〜４のいずれか一項に記載の自動車用トリム部品。
【請求項６】
前記繊維層のうちの少なくとも１つが、１０〜４０重量％のバインダ繊維と、１０〜７０重量％のリサイクル繊維とからなる繊維の混合物を含み、これらの繊維の合計量が１００重量％まで加えられる、請求項１〜４のいずれか一項に記載の自動車用トリム部品。
【請求項７】
前記繊維層のうちの少なくとも１つが、１０〜４０重量％のバインダ繊維と、１０〜７０重量％のリサイクル繊維と、１０〜７０重量％の合成繊維とからなる繊維の混合物を含み、これらの繊維の合計量が１００重量％まで加えられる、請求項１〜４のいずれか一項に記載の自動車用トリム部品。
【請求項８】
前記通気性中間フィルム層が、単層フィルム又は多層フィルムのうちの１つである、請求項１〜７のいずれか一項に記載の多層音響トリム部品。
【請求項９】
前記通気性中間フィルム層が、アセテートの共重合体若しくは重合体；アクリレートの共重合体；ポリオレフィン又はその誘導体のポリマーの少なくとも１つを用いて製造される、請求項８に記載の多層音響トリム部品。
【請求項１０】
前記通気性中間フィルム層が、少なくとも１つの面に接着性ＥＡＡ層が被覆したポリエチレン系共重合体フィルムの組合せである多層フィルムである、請求項８に記載の多層音響トリム部品。
【請求項１１】
前記通気性中間フィルム層が、不織布スクリム、ホットメルト層、接着ウェブ、又は接着層のうちの１つに置き換えられている、請求項１〜１０のいずれか一項に記載の多層音響トリム部品。
【請求項１２】
前記バインダ繊維が、次のうちの少なくとも１つの材料を用いて製造される、モノコンポーネント繊維又はバイコンポーネント繊維のうちの１つである、請求項５〜７のいずれか一項に記載の多層音響トリム部品：ポリエステル；ポリオレフィン；ポリ乳酸（ＰＬＡ）；又はポリアミド（ＰＡ）。
【請求項１３】
前記リサイクル繊維が、再生綿、再生合成繊維、再生ポリエステル繊維、再生天然繊維、又は合成繊維と再生天然繊維との混合のうちの１つである、請求項５〜７のいずれか一項に記載の多層音響トリム部品。
【請求項１４】
前記自己捲縮繊維又は前記合成繊維が、ポリアミド（ナイロン）；ポリエステル及び／又はその共重合体；又は、ポリオレフィンの少なくとも１つを用いて製造されるか、ポリマー又はその共重合体で構成される、請求項５又は７に記載の多層音響トリム部品：
【請求項１５】
前記自己捲縮繊維が、少なくとも２つの面から構成される複合繊維であり、前記少なくとも２つの面は、それらの間に、ランダムな三次元形態において前記繊維の固有の自己捲縮を誘導する相違を有している、請求項５に記載の多層音響トリム部品。
【請求項１６】
内装トリム部品として、内装フロアシステムの一部として、又はインナーホイールハウスライニングとして、又は音響被覆材として、又はエンジンベイトリム部品としての、請求項１〜１５のいずれか一項に記載の多層音響トリム部品の使用。
【外国語明細書】
2020183227000001.pdf